(57)【特許請求の範囲】
【請求項１】
芯鞘複合構造を有する合成樹脂モノフィラメントからなるブラシ用毛材であって、前記芯部はポリブチレンナフタレート、前記鞘部はポリブチレンナフタレート以外のポリエステル系樹脂からなり、前記合成樹脂モノフィラメントの少なくとも一端に、前記芯部が前記鞘部から露出した先端毛を有することを特徴とするブラシ用毛材。
【請求項２】
少なくとも２つ以上の島部を有する海島複合構造の合成樹脂モノフィラメントからなるブラシ用毛材であって、前記島部はポリブチレンナフタレート、前記海部はポリブチレンナフタレート以外のポリエステル系樹脂からなり、前記合成樹脂モノフィラメントの少なくとも一端に、前記島部が前記海部から露出した分岐毛を有することを特徴とするブラシ用毛材。
【請求項３】
前記鞘部または海部のポリエステル系樹脂がポリエチレンテレフタレート、ポリブチレンテレフタレート、ポリプロピレンテレフタレートから選ばれる１種または２種以上の混合物からなることを特徴とする請求項１または２に記載のブラシ用毛材。
【請求項４】
前記合成樹脂モノフィラメントの少なくとも一端を化学的減量法で処理し、鞘部から芯部を、または海部から島部を露出せしめることを特徴とする請求項１〜３のいずれか１項に記載のブラシ用毛材の製造方法。
【請求項５】
請求項１〜３のいずれか１項に記載のブラシ用毛材を少なくとも毛材の１部に使用したことを特徴とするブラシ。
【発明の詳細な説明】
【技術分野】
【０００１】
本発明は、毛先に芯部または島部が露出した従来のブラシ用毛材に比べて、芯部と鞘部または島部と海部の剥離耐久性が極めて高く、優れた清掃性と触感性が長期間続くという優れた特性を有すると共に、従来の化学的減量法を利用して容易に加工できるブラシ用毛材に関するものである。
【背景技術】
【０００２】
従来からブラシ用毛材には、安価で容易に加工できることから合成樹脂モノフィラメントが主に使用されている。
【０００３】
特に近年では、ブラシに様々な機能が要求されてきており、ブラシに使用される毛材にも様々な形態や機能を持つものが提案されている。
【０００４】
例えば、ポリブチレンテレフタレート（ＰＢＴ）が水酸化ナトリウムなどのアルカリ溶液に溶ける性質を利用して、ＰＢＴモノフィラメントの先端を水酸化ナトリウムに浸漬して毛先をテーパー状にした歯ブラシ用ブリッスル（例えば、特許文献１参照）は、毛先が歯間に入りやすいために狭い部分の歯垢を落としやすく、また触感性にも優れているために歯茎へのマッサージ効果が得られるなど、従来の歯ブラシ用ブリッスルにはない特異的な機能を発揮するものであることから、今やデンタルケア商品の主流となっている。
【０００５】
また、ポリアミド系樹脂が水酸化ナトリウムなどのアルカリに溶液に溶けないことを利用し、ポリアミド系樹脂とポリエステル系樹脂とを組み合わせた複合構造の合成樹脂モノフィラメントの先端を水酸化ナトリウムで溶かし、溶けずに残ったポリアミド系樹脂成分で独特の形状を形成する手法も知られており、その具体例としては、ポリエステル系樹脂製の海部の中にポリアミド樹脂製の２〜５つの島部を散在させた海島型複合繊維が植毛台に植毛され、植毛された海島型複合繊維が植毛基部から一定の長さにわたり島部と海部からなる複合部を有し、それより先側については島部のみを露出させて２〜５本の芯毛が所定長形成された歯ブラシ用毛材（例えば、特許文献２参照）、ブラシ部に植設されるブラシ用毛材を、一本の芯部の周りに鞘部を配した芯鞘構造を有する複合モノフィラメントの先端側に芯部を露出させて、複合モノフィラメントの断面積のうち、芯部の断面積を１５〜８０％とした歯ブラシ毛材（例えば、特許文献３参照）を挙げることができる。
【０００６】
これらの技術は、ポリアミド系樹脂がアルカリ溶液に溶けない性質を利用することにより、毛先に特異的な形状を形成できるという特長があるが、ポリアミド系樹脂とポリエステル系樹脂は互いに異なる種類の合成樹脂素材であるために、芯部と鞘部、または島部と海部との界面接触性が悪く、ブラシとして長時間使用を繰り返しているうちにこれらの鞘部や海部が芯部や島部から剥がれ落ちて耐久性が著しく低下し、さらには毛先の触感性が変ってしまうなどの問題を抱えており、特に歯ブラシに使用した場合は、毛先の状態が変化することで清掃性にも影響を及ぼすなどの不具合を生じていた。
【先行技術文献】
【特許文献】
【０００７】
【特許文献１】特許第３１４５２１３号公報
【特許文献２】特開平９−３２２８２１号公報
【特許文献３】特開２００６−１４９４１９号公報
【発明の概要】
【発明が解決しようとする課題】
【０００８】
本発明の目的は、毛先に芯部または島部が露出した従来のブラシ用毛材に比べて、芯部と鞘部または島部と海部の剥離耐久性が極めて高く、優れた清掃性と触感性が長期間続くという優れた特性を有すると共に、従来の化学的減量法を利用して容易に加工できるブラシ用毛材を提供することにある。
【課題を解決するための手段】
【０００９】
上記目的を達成するために本発明によれば、芯鞘複合構造を有する合成樹脂モノフィラメントからなるブラシ用毛材であって、前記芯部はポリブチレンナフタレート、前記鞘部はポリブチレンナフタレート以外のポリエステル系樹脂からなり、前記合成樹脂モノフィラメントの少なくとも一端に、前記芯部が前記鞘部から露出した先端毛を有することを特徴とするブラシ用毛材（第１発明）、および、少なくとも２つ以上の島部を有する海島複合構造の合成樹脂モノフィラメントからなるブラシ用毛材であって、前記島部はポリブチレンナフタレート、前記海部はポリブチレンナフタレート以外のポリエステル系樹脂からなり、前記合成樹脂モノフィラメントの少なくとも一端に、前記島部が前記海部から露出した分岐毛を有することを特徴とするブラシ用毛材（第２発明）が提供される。
【００１０】
なお、本発明においては、
前記鞘部または海部のポリエステル系樹脂がポリエチレンテレフタレート、ポリブチレンテレフタレート、ポリプロピレンテレフタレートから選ばれる１種または２種以上の混合物からなることがさらに好ましい条件として挙げられる。
【００１１】
また、本発明のブラシ用毛材の製造方法は、前記合成樹脂モノフィラメントの少なくとも一端を化学的減量法で処理し、鞘部から芯部を、または海部から島部を露出せしめることを特徴とする。
【００１２】
さらに、本発明のブラシは、上記いずれかのブラシ用毛材を少なくとも毛材の１部に使用したことを特徴とする。
【発明の効果】
【００１３】
本発明によれば、毛先に芯部または島部が露出した従来のブラシ用毛材に比べて、芯部と鞘部または島部と海部の剥離耐久性が極めて高く、優れた清掃性と触感性が長期間続くという優れた特性を有すると共に、従来の化学的減量法を利用して容易に加工できるブラシ用毛材を得ることができる。
【図面の簡単な説明】
【００１４】
【図１】（ａ）は本発明のブラシ用毛材の第１実施例を示す拡大模式図であり、（ｂ）はブラシ用毛材１の平面αにおける断面図である。
【図２】（ａ）は本発明のブラシ用毛材の第２実施例を示す拡大模式図であり、（ｂ）はブラシ用毛材１の平面βにおける断面図である。
【発明を実施するための形態】
【００１５】
以下、本発明を図に従って具体的に説明する。
【００１６】
図１の（ａ）は本発明のブラシ用毛材の第１実施例を示す拡大模式図であり、１はブラシ用毛材、２は先端毛、３はストレート部をそれぞれ示している。また、図１の（ｂ）はブラシ用毛材１の平面αにおける断面図であり、４は芯部、５は鞘部をそれぞれ示している。
【００１７】
また、図２の（ａ）は本発明のブラシ用毛材の第２実施例を示す拡大模式図であり、６はブラシ用毛材、７は分岐毛、８はストレート部をそれぞれ示している。さらに、図２の（ｂ）はブラシ用毛材６の平面βにおける断面図であり、９は島部、１０は海部をそれぞれ示している。
【００１８】
図１に示すように、本発明のブラシ用毛材１は、芯鞘複合構造を有する合成樹脂モノフィラメントからなるブラシ用毛材であって、前記芯部４はポリブチレンナフタレート、前記鞘部５はポリブチレンナフタレート以外のポリエステル系樹脂からなり、前記合成樹脂モノフィラメントの少なくとも一端に、芯部４が鞘部５から露出した先端毛２を有することを特徴とする。
【００１９】
また、図２に示すように、本発明のブラシ用毛材６は、少なくとも２つ以上の島部９を有する海島複合構造の合成樹脂モノフィラメントからなるブラシ用毛材であって、前記島部９はポリブチレンナフタレート、前記海部１０はポリブチレンナフタレート以外のポリエステル系樹脂からなり、前記合成樹脂モノフィラメントの少なくとも一端に、島部９が海部１０から露出した分岐毛７を有することを特徴とする。
【００２０】
先端部に先端毛や分岐毛を有する従来のブラシ用毛材は、その殆どが芯部および島部がポリアミド系樹脂、鞘部および海部がポリエステル系樹脂の芯鞘複合構造や海島複合構造の合成樹脂モノフィラメントをアルカリ溶液で溶かして、その先端部分に芯部や島部を露出せしめる方法を採用していたが、ポリエステル系樹脂とポリアミド系樹脂は互いに異なる樹脂であるために芯部と鞘部、または島部と海部との接着性が悪く、ブラシ用毛材として使用した場合には、鞘部や海部が剥離・脱落して耐久性が著しく低下するばかりか、剥離・脱落によって毛先の触感性も変化し易いなどの不具合が生じ易かった。
【００２１】
しかし、本発明のブラシ用毛材１および６は、いずれも芯部４と島部９にポリブチレンナフタレート、鞘部５と海部１０にポリブチレンナフタレート以外のポリエステル系樹脂を使用しており、両者が同じポリエステル系樹脂同士であることから芯部４と鞘部５、または島部９と海部１０との接触性が非常に良く、ブラシ用毛材として使用した場合には鞘部５や海部１０が剥離・脱落しにくく、さらには毛先の触感性も変化し難いなどの際立った効果が得られるのである。
【００２２】
さらに、通常ポリエステル系樹脂はアルカリ溶液に溶ける素材であり、これまでポリエステル系樹脂であるポリブチレンナフタレートもアルカリ溶液に溶ける素材であると考えられてきた。しかし、本発明者らは本発明を創造するに当たり、ポリブチレンナフタレートがアルカリ溶液に殆ど溶けない素材であることを知見した。
【００２３】
つまり、図１や図２に示すような先端毛２または分岐毛７を有するブラシ用毛材１および６を製造するためには、従来は芯部や島部にアルカリ溶液に溶けないポリアミド系樹脂を使用し、鞘部や海部にアルカリ溶液に溶けるポリエステル系樹脂を使用することで、鞘部や海部を溶かして芯部や島部を露出せしめる方法が採用されてきたが、本発明は芯部２や島部７の構成素材にアルカリ溶液には溶けないポリブチレンナフタレートと呼ばれるポリエステル系樹脂を採用したことで、鞘部５や海部１０の剥離・脱落を著しく抑え、さらには剥離・脱落による毛先の触感性変化も小さくすることができた点に最大の特徴がある。
【００２４】
なお、ここで言うポリブチレンナフタレート（以下、ＰＢＮと言う）とは、２，６−ナフタレンジカルボン酸又は２，６−ナフタレンジカルボン酸ジメチルエステルを主たるジカルボン酸成分モノマーと１，４−ブタンジオールを主たるグリコール成分モノマーとの重縮合体であり、これらモノマー以外の第３成分モノマーを使用してもよく、第３成分モノマーはジカルボン酸成分、グリコール成分のいずれでもあってもよい。
【００２５】
なお、上記「主たる」とは、具体的には、ジカルボン酸成分あるいはグリコール成分モノマー中７５モル％以上であることを意味し、より好ましくは９０モル％以上である。したがって、ジカルボン酸成分あるいはグリコール成分に対して、それぞれ２５モル％未満、好ましくは１０モル％未満の範囲で第３成分モノマーを使用してもよい。
【００２６】
第３成分として使用可能なジカルボン酸成分モノマーとしては、例えば、テレフタル酸、イソフタル酸、ジフェニルジカルボン酸等の芳香族のジカルボン酸、アジピン酸、セバシン酸、コハク酸、シュウ酸等の脂肪族ジカルボン酸、シクロヘキサンジカルボン酸等の脂環族ジカルボン酸等又はこれらのエステル結合形成性の誘導体が挙げられ、これらの１種または２種以上を混合しても良い。さらに、トリメリット酸、ピロメリット酸のような三官能性以上の多価カルボン酸成分を使用しても良く、無水トリメリット酸や無水ピロメリット酸のような酸無水物を少量使用しても良い。
【００２７】
一方、第３成分として使用可能なグリコール成分モノマーとしては、例えば、エチレングリコール、トリメチレングリコール、ネオペンチルグリコール、ヘキサメチレングリコール、シクロヘキサンジメタノール、ジエチレングリコール、トリエチレングリコール、ポリオキシエチレングリコール、ポリテトラメチレングリコール、ポリメチレングリコール等のアルキレングリコールが挙げられ、これらの１種または２種以上を混合しても良く、さらに少量のトリメチロールプロパン、ペンタエリトリトール、グリセリンのような三官能性以上の多価アルコール成分を使用しても良い。
【００２８】
一方、鞘部５や海部１０に使用されるＰＢＮ以外のポリエステル系樹脂については、特に限定はされないが、ポリエチレンテレフタレート（以下、ＰＥＴと言う）、ポリブチレンテレフタレート（以下、ＰＢＴと言う）、ポリエチレンナフタレート、ポリプロピレンテレフタレート（以下、ＰＰＴと言う）、ポリメチレンナフタレート、ポリプロピレンナフタレートなどを挙げることができ、中でも十分な物理特性が有し、アルカリで鞘部５や海部１０を溶かして芯部４や島部９を容易に露出せしめることができることから、特にＰＥＴ、ＰＢＴおよびＰＰＴは本発明のブラシ用毛材１として好適である。
【００２９】
なお、鞘部５や海部１０で使用するポリエステル系樹脂には、本発明の目的を阻害しない範囲であれば、他のジカルボン酸成分およびジオール成分を共重合成分として含有せしめることができ、例えば、ジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが挙げられ、ジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられ、これらの中から２種以上を選択して適宜使用することもできる。
【００３０】
さらに、本発明のブラシ用毛材１には、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることも可能である。
【００３１】
また、本発明のブラシ用毛材１の先端毛２またはブラシ用毛材６の分岐毛７の長さは、ブラシ用途に応じて適宜変えることができるが、短すぎると触感性が欠けやすく、長すぎると毛先が柔らかすぎて清掃性が欠けやすくなる。そのため、一般にその長さは０．３〜１０ｍｍの範囲が好ましく、例えば歯ブラシ用毛材として使用した場合は、０．５〜５．０ｍｍ、さらには０．８〜３．０ｍｍが好ましい。
【００３２】
さらに、ブラシ用毛材１の芯部４の直径についても使用するブラシ用途に応じて適宜変えることができるが、直径が細いと清掃性が欠けやすく、逆に太すぎると触感性が欠けやすくなるため、芯部４の直径は鞘部５と合わせた全直径に対して４０〜９５％であることが好ましく、さらには６０〜９０％が好ましい。
【００３３】
一方、ブラシ用毛材６の島部９の１本あたりの直径と本数については、これもブラシ用途に応じて適宜変えることができ、直径で３０〜１４０μｍ、さらには５０μｍ〜１２０μｍ、本数では２〜１０本、さらには３〜８本の範囲が耐久性、清掃性、触感性のバランスの取れたブラシ用毛材となり易いことから好ましい。
【００３４】
さらにまた、本発明においては鞘部５または海部１０の剥離・脱落効果をより一層高めるために、芯部４または島部９に鞘部５または海部１０を構成するポリエステル系樹脂を少量添加せしめたり、逆に鞘部５または海部１０に芯部４または島部９を構成するＰＢＮを少量添加せしめたり、芯部４と鞘部５、島部９と海部１０の双方に互いの樹脂を少量添加せしめたりすることも可能である。
【００３５】
ここで、本発明のブラシ用毛材の製造方法について説明する。
【００３６】
本発明のブラシ用毛材１および６の製造方法については特に限定されないが、本発明では、公知の複合型溶融紡糸機を使用して合成樹脂モノフィラメントを紡糸し、ＰＢＮがアルカリ溶液に溶けないという性質を利用して、そのカットブリッスルの先端をアルカリ溶液などによる化学的減量法で鞘部５または海部１０を溶かして芯部４または島部９を露出せしめる方法が好ましい方法として採用される。
【００３７】
具体的には、芯部４にＰＢＮ、鞘部５にＰＢＴを使用したブラシ用毛材１を製造する場合を例に挙げると、まず、ＰＢＮとＰＢＴをそれぞれ複合型溶融紡糸機に供給して、溶融紡糸機内で溶融混練した後、複合口金から合成樹脂の溶融物を共押し出しする。
【００３８】
なお、溶融紡糸の際に、ＰＢＮとＰＢＴの吐出量を調整することで芯部４と鞘部５の比率を変えることができる。
【００３９】
また、本発明のブラシ用毛材１に使用する合成樹脂モノフィラメントの断面形状は特に限定はされず、芯部４および／または鞘部５が円形以外の異形断面形状であってもよく、例えば、中空、扁平、正方形、半月状、三角形、５角以上の多角形、多葉状、ドックボーン状、および繭型などの形状であっても良い。
【００４０】
その後、共押し出された合成樹脂の溶融物は、冷却浴中で冷却固化された後、延伸および熱セットされて、合成樹脂モノフィラメントとなる。
【００４１】
そして、得られた合成樹脂モノフィラメントは必要な長さにカットされ、このカットブリッスルの先端をアルカリ溶液に浸漬して鞘部５を溶かし、芯部４を露出させて先端毛２を形成させる。
【００４２】
なお、先端毛２の長さはカットブリッスルのアルカリ溶液への浸漬長で容易にコントロールすることができる。
【００４３】
こうして得られたブラシ用毛材１は、図１の（ａ）に示すように、芯部４が露出し先端毛２を有する形となる。
【００４４】
こうして得られたブラシ用毛材１は、毛先に芯部または島部が露出した従来のブラシ用毛材に比べて、芯部と鞘部または島部と海部の剥離耐久性が極めて高く、優れた清掃性と触感性が長期間続くことから、歯ブラシ、ヘアブラシ、ボディブラシ、クリーニングブラシ、化粧ブラシ、画筆などの各種ブラシや、ロールブラシ、ホイールブラシ、カップブラシ、ナイブレットブラシなどの各種工業用ブラシに幅広く使用することができる。
【実施例】
【００４５】
以下、本発明のブラシ用毛材について、実施例を挙げて詳細に説明するが、本発明はその要旨を超えない限り以下の実施例に何ら限定されるものではない。
【００４６】
なお、触感性評価および耐久性評価には、実際に歯ブラシを作製してこれを使用した。歯ブラシの仕様は次の通り。
【００４７】
基台：ＡＢＳ製（９ｍｍ×２２ｍｍ）
植毛孔数：３４箇
植毛本数：一つの孔につき２０本
毛丈：１０ｍｍ
［剥離耐久性評価］
表面に凹凸を有するステンレス板に歯ブラシを垂直荷重５００ｇで押し当て、３７℃の温水をかけながらで２万回摺動させた。その後、歯ブラシの状態について、毛先に剥離が生じていた本数を顕微鏡で数えて、それが全体の何％になるかを計算した。この数値が少ないほど剥離耐久性に優れていることを示す。
【００４８】
［触感性評価］
２０名のモニターに３０日間実際に歯をブラッシングしてもらい、未使用のものと比較して、どれぐらい触感性が低下したかを次の３段階で評価してもらい、その平均値で表した。平均値が高いほど触感性が変わらないことを示す。
【００４９】
５点：触感性は殆ど変わらなかった、
３点：毛先が柔らかくなり、やや磨き心地が落ちた、
１点：磨き心地が全くなくなり、使用当初と全く異なった。
【００５０】
［清掃性低下率］
１０ｍｍ立方のアクリル板の上表面に歯垢染色液（プラークチェック液）を均一に付着させ、まず未使用のブラシを使用して、アクリル板上表面を、垂直荷重３５０ｇ、振幅長３０ｍｍ、且つ振幅速度１８０往復／分の条件で３分間ブラッシングを行い、除去された歯垢染色液の面積Ａを測定した。
【００５１】
次に剥離耐久性評価と同じ方法で歯ブラシをステンレス板上で２万回摺動させた後、再び歯垢染色液を付着させたアクリル板上表面をブラッシングし、除去された歯垢染色液の面積Ｂを測定した。
【００５２】
そして、除去された歯垢染色液の面積ＡとＢとから、清掃性がどれぐらい低下したかを清掃性低下率（下記式）で表した。この数値が小さいほど清掃性効果が長期間続くことを示す。
【００５３】
清掃性低下率（％）＝１００×（Ａ−Ｂ）／Ａ
［実施例１］
原料としてＰＢＮペレット（東洋紡社製  ＡＥ−５６０）とＰＢＴペレット（東レ社製  トレコン１２００Ｓ）を原料に使用した。
【００５４】
ＰＢＮが芯部、ＰＢＴが鞘部となるように各合成樹脂ペレットを複合溶融紡糸機に供給し、溶融紡糸機内で溶融混練した後、複合口金から合成樹脂の溶融物を共押し出しした。
【００５５】
引き続き、共押し出された合成樹脂の溶融物を、冷却浴中で冷却固化した後、延伸および熱セットを行い、直径０．２ｍｍ（芯部の直径が０．１４ｍｍ）の芯鞘複合構造の合成樹脂モノフィラメントを得た。
【００５６】
次に、得られた合成樹脂モノフィラメントをカットし、このカットブリッスルの両端の鞘部を水酸化ナトリウム水溶液で溶解して１．５ｍｍの先端毛を形成させた後、洗浄して図１の（ａ）に示すブラシ用毛材を得た。
【００５７】
［実施例２〜３］
鞘部の構成素材にＰＥＴ、ＰＰＴを使用したこと以外は実施例１と同じ方法でブラシ用毛材を得た。
【００５８】
［実施例４］
原料としてＰＢＮペレット（東洋紡社製  ＡＥ−５６０）とＰＢＴペレット（東レ社製  トレコン１２００Ｓ）を原料に使用した。
【００５９】
ＰＢＮが島部、ＰＢＴが海部となるように各合成樹脂ペレットを複合溶融紡糸機に供給し、溶融紡糸機内で溶融混練した後、複合口金から合成樹脂の溶融物を共押し出しした。
【００６０】
引き続き、共押し出された合成樹脂の溶融物を、冷却浴中で冷却固化した後、延伸および熱セットを行い、直径０．２ｍｍ（島部：直径＝７０μｍ、本数＝３本）の海島複合構造の合成樹脂モノフィラメントを得た。
【００６１】
次に、得られた合成樹脂モノフィラメントをカットし、このカットブリッスルの両端の鞘部を水酸化ナトリウム水溶液で溶解して１．５ｍｍの分岐毛を形成させた後、洗浄して図２の（ａ）に示すブラシ用毛材を得た。
【００６２】
［実施例５〜６］
海部の構成素材にＰＥＴ、ＰＰＴを使用したこと以外は実施例４と同じ方法でブラシ用毛材を得た。
【００６３】
［実施例７］
先端毛の長さを４．０ｍｍとしたこと以外は実施例１と同じ方法でブラシ用毛材を得た。
【００６４】
［実施例８〜９］
分岐毛の直径と本数と表１に示すように変更したこと以外は実施例４と同じ方法でブラシ用毛材を得た。
【００６５】
［比較例１］
芯部の構成素材にナイロン６１０ペレット（東レ社製  ＣＭ２００１）を使用したこと以外は実施例１と同じ方法でブラシ用毛材を得た。
【００６６】
［比較例２］
島部の構成素材にナイロン６１０ペレット（東レ社製  ＣＭ２００１）を使用したこと以外は実施例４と同じ方法でブラシ用毛材を得た。
【００６７】
［比較例３］
鞘部の剥離・脱落を抑制するために、鞘部の構成素材にＰＢＴ：ナイロン６１０＝９７重量％：３重量％の混合物を使用したこと以外は比較例１と同じ方法でブラシ用毛材を得た。
【００６８】
上記実施例および比較例で得られたブラシ用毛材の各評価結果を表１に示す。
【００６９】
【表１】
0005838402.tif 000002
【００７０】
表１に示す結果からも明らかなように、本発明のブラシ用毛材（実施例１〜９）は、従来の化学的減量法を利用して容易に加工でき、また、芯部または鞘部にポリアミド系樹脂を使用した従来のブラシ用毛材（比較例１〜３）に比べて、芯部と鞘部または島部と海部の剥離耐久性が極めて高く、優れた清掃性と触感性が長期間続くことが分かる。
【産業上の利用可能性】
【００７１】
本発明のブラシ用毛材は、毛先に芯部または島部が露出した従来のブラシ用毛材に比べて、芯部と鞘部または島部と海部の剥離耐久性が極めて高く、優れた清掃性と触感性が長期間続くことから、歯ブラシ、ヘアブラシ、ボディブラシ、クリーニングブラシ、化粧ブラシ、画筆などの各種ブラシの他にも、ロールブラシ、ホイールブラシ、カップブラシ、ナイブレットブラシなどの各種工業用ブラシに幅広く利用できる。
【符号の説明】
【００７２】
１    ブラシ用毛材
２    先端毛
３    ストレート部
４    芯部
５    鞘部
６    ブラシ用毛材
７    分岐毛
８    ストレート部
９    島部
１０  海部
【図１】
0005838402.tif 000003
【図２】
0005838402.tif 000004